(57)【要約】  メトキシ化芳香族化合物を単純芳香族化合物に変換するのに有用な水素処理触媒及び方法を提供する。触媒は、第８族金属、第９族金属、第１０族金属、第１１族金属、及びこれらの混合物からなる群から選択される遷移金属と、形状選択的ゼオライト、シリカ、チタニア、ジルコニア、及びこれらの混合物からなる群から選択される触媒担体と、を含む。【特許請求の範囲】
【請求項１】
メトキシ化芳香族化合物及びメトキシ化芳香族化合物を含む組成物を単純芳香族化合物に変換する方法であって、
ａ．反応器内で、前記メトキシ化芳香族化合物及び前記メトキシ化芳香族化合物を含む組成物を触媒及び水素と接触させる工程と、
ｂ．前記反応器から単純芳香族化合物を取り出す工程と、
を含み、前記触媒が、
ｉ．第８族金属、第９族金属、第１０族金属、第１１族金属、及びこれらの混合物からなる群から選択される遷移金属と、
ｉｉ．シリカ、チタニア、ジルコニア、形状選択的ゼオライト、及びこれらの混合物からなる群から選択される触媒担体と、
を含む方法。
【請求項２】
前記触媒担体が、形状選択的ゼオライトであり、更に、前記形状選択的ゼオライトが、フェリエライトゼオライトを含む、請求項１に記載の方法。
【請求項３】
前記触媒担体が、形状選択的ゼオライトであり、更に、前記形状選択的ゼオライトが、Ｈ−ＺＳＭ−５ゼオライトを含む、請求項１に記載の方法。
【請求項４】
前記遷移金属が、Ｆｅ、Ｒｕ、Ｃｏ、Ｒｈ、Ｎｉ、Ｐｄ、Ｐｔ、Ｃｕ、及びこれらの混合物からなる群から選択される、請求項１に記載の方法。
【請求項５】
前記遷移金属が、Ｎｉ、Ｐｄ、Ｐｔ、Ｃｕ、及びこれらの混合物からなる群から選択される、請求項４に記載の方法。
【請求項６】
前記遷移金属が、前記触媒の約２０重量％未満で含まれる、請求項１に記載の方法。
【請求項７】
前記触媒担体が、シリカであり、更に、前記触媒担体が、プロモーター金属も含む、請求項１に記載の方法。
【請求項８】
前記プロモーター金属が、Ｍｇ、Ｖ、Ｃｒ、Ｓｎ、及びこれらの混合物からなる群から選択される、請求項７に記載の方法。
【請求項９】
前記水素を不活性ガスと混合する、請求項１に記載の方法。
【請求項１０】
前記反応器が、流通反応器である、請求項１に記載の方法。
【請求項１１】
前記流通反応器内の前記メトキシ化芳香族化合物及びメトキシ化芳香族化合物を含む組成物が、約１０ｈ−１未満の液時空間速度を有する、請求項１０に記載の方法。
【請求項１２】
前記反応器が、動作温度を有し、前記動作温度が、約２５０℃〜約４００℃である、請求項１に記載の方法。
【請求項１３】
前記単純芳香族化合物が、約３０％超のバイオベース含量を有する、請求項１に記載の方法。
【請求項１４】
メトキシ化芳香族化合物を含む前記組成物が、解重合リグニン組成物を含む、請求項１に記載の方法。
【請求項１５】
前記単純芳香族化合物が、パラキシレンを含み、
ａ．前記パラキシレンをテレフタル酸に変換する工程と、
ｂ．前記テレフタル酸をエチレングリコールと反応させて、ポリ（エチレンテレフタレート）樹脂を生成する工程と、
を更に含む、請求項１に記載の方法。
【発明の詳細な説明】
【技術分野】
【０００１】
本発明は、一般に、メトキシ化芳香族化合物を単純芳香族化合物に変換するのに有用な触媒及び方法に関する。より具体的には、本発明は、高い収量、選択率、及び変換率で、解重合リグニン組成物を水素処理して単純芳香族化合物（例えば、ベンゼン、トルエン、及びキシレン）にするのに有用な触媒及び方法に関する。
【背景技術】
【０００２】
リグニンは、リグノセルロースバイオマスの３つの基本成分のうちの１つであり、他の２つは、セルロース及びへミセルロースである。乾量基準で、リグニンは、バイオマスの約１７重量％〜３３重量％であり、そのエネルギーの約４０％（針葉樹では２７重量％〜３３重量％、広葉樹では１８重量％〜２５重量％、及び草本では１７重量％〜２４重量％；Ｂｏｚｅｌｌ，ｅｔ  ａｌ．，Ｔｏｐ  Ｖａｌｕｅ  Ａｄｄｅｄ  Ｃｈｅｍｉｃａｌｓ  ｆｒｏｍ  ＢｉｏｍａｓｓーＶｏｌｕｍｅ  ＩＩ，ＰＮＮＬー１６９８３，２００７）であるが、一方、セルロース及びへミセルロースは、合わせて、バイオマスの約６０重量％〜８５重量％である。リグニンは、天然の非晶質架橋三次元ポリフェノール化合物である。リグニンの正確な構造は複雑であり、それがどのバイオマスの一部であるかに依存して変化するが、一般論として、リグニンは、β−Ｏ−４、５−５、β−５、β−１、α−Ｏ−４、４−Ｏ−５、β−β等の種類の炭素ー炭素又は炭素ー酸素（エーテル）結合で互いに結合しているフェニルプロペニル（Ｃ９）分枝ユニットを含有する。リグニンは、芳香族ユニットを含有する唯一のバイオマスポリマーであり、リグニンの約４０重量％が芳香族であると推定される。リグニンは、自然界では、コニフェリルアルコール、シナプリルアルコール、及びパラクマリルアルコールの酵素重合によって生成される。これらアルコールは、本質的に、リグニン中のモノマーユニットである。コニフェリルアルコール（４−（３−ヒドロキシ−１−プロペニル）−２−メトキシフェノール）は、１つの−ＯＨ（ヒドロキシ）基と、１つの−ＯＣＨ３（メトキシ）基と、１つの−ＣＨ＝ＣＨＣＨ２ＯＨ（ヒドロキシプロペニル）基とを有し、シナプリルアルコール（４−（３−ヒドロキシプロパ−１−エニル）−２，６−ジメトキシフェノール）は、１つの−ＯＨ基と、２つの−ＯＣＨ３基と、１つの−ＣＨ＝ＣＨＣＨ２ＯＨ基と、を有し、パラクマリルアルコール（４−（３−ヒドロキシ−１−プロペニル）フェノール））は、１つのーＯＨ基と１つの−ＣＨ＝ＣＨＣＨ２ＯＨ基と、を有する。したがって、リグニン中のモノマーユニットは、芳香環由来のフェノールヒドロキシ、ヒドロキシプロペニル、及びメトキシペンダント基を有し、Ｃ９ユニット１００個当たりメトキシ基が最も豊富である（例えば、針葉樹のリグニンでは、Ｃ９ユニット１００個当たり約９５個のメトキシペンダント基）。
【０００３】
今日、リグニンの世界的生産量は、約９０億キログラム（１００万トン）であり、それは、パルプ及び紙の生産工程の副産物として様々な形態で得られる。リグニンの１つの形態は、硫酸塩パルプ化法で生成されるクラフトリグニンであり、分子量は２，０００〜３，０００ｇ／モルであり、モノマーユニットの平均分子量は１８０ｇ／モルである。リグニンの別の形態は、亜硫酸塩パルプ化法で生成されるリグノスルホン酸塩であり、分子量は２０，０００〜５０，０００ｇ／モルであり、モノマーユニットの平均分子量は、２１５〜２５４ｇ／モルである。リグニンの第３の形態は、アルコールパルプ化法で生成されるオルガノソルブリグニンであり、分子量は１，０００ｇ／モル未満であり、モノマーユニットの平均分子量は１８８ｇ／モルである（Ｌｅｂｏ  ｅｔ  ａｌ．，Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，Ｏｎｌｉｎｅ  Ｅｄｉｔｉｏｎ，Ｊ．Ｗｉｌｅｙ  ＆  Ｓｏｎｓ，２００１）。今日、リグニンの主な用途は、発電、洗剤、分散剤、添加剤、バニリンやフミン酸等の原材料、粉塵抑制剤等である。
【０００４】
多くの企業が、セルロース糖質及びエタノールを商業化しようとしており、リグニンは、これらの生産工程の副産物となるので、リグニンは、将来的に更に大量に生産されると予測される。例えば、最近の研究では、ＵＳ  ＤｏＥが、バイオ燃料及びバイオマテリアル用に米国で年間１．２Ｅ１２キログラム（１３億トン）のバイオマスが入手可能であることを示唆している。この量のバイオマスからは、年間約４Ｅ１４キログラム（４億トン）のリグニンを得ることができる。この大量のリグニンを、今日石油又は天然ガス源から作製されている高価値及び／又は大量の化学物質及び燃料（例えば、フェノール、ベンゼン、トルエン、キシレン等）に変換すれば、生産コストを下げられることに加えて、これら化学物質の環境プロファイルにも役立つことができる。更に、このリグニンの使用は、生物精製型の生産工程において同時に精製されるセルロース糖質及びエタノールの最終価格を引き下げるのに役立つことができる。
【発明の概要】
【発明が解決しようとする課題】
【０００５】
急速熱分解プロセスから得られるリグニン又はバイオオイルを化学物質（例えば、ベンゼン、トルエン、及びキシレン）に変換するためには、酸素を除去し、水素を添加しなければならない、即ち、水素処理反応を実施しなければならない。石油産業では、それぞれ水素化脱硫（ＨＤＳ）及び水素化脱窒素（ＨＤＮ）を介して硫黄又は窒素を除去する、水素処理と呼ばれる類似の水素処理工程のために触媒が用いられている。リグニン化合物又はモデルモノマーを水素処理するための類似の触媒が提案されている。しかし、これらＨＤＳ触媒は、水又はアルコール溶媒において安定ではなく、水素処理環境において低い変換率を示し、その活性を維持するためにＨ２Ｓを同時に供給する必要があり、且つ高コストを示す（Ｄｅｕｔｓｃｈ，Ｋ．Ｌ．，ａｎｄ  Ｂ．Ｈ．Ｓｈａｎｋｓ，Ａｐｐｌｉｅｄ  Ｃａｔａｌｙｓｉｓ  Ａ：Ｇｅｎｅｒａｌ，４４７〜４４８，１４４〜１５０（２０１２））。
【０００６】
したがって、高い収量、選択率、及び効率（例えば、短い滞留時間）で、解重合リグニン化合物を含むメトキシ化芳香族化合物を単純芳香族化合物に変換するための方法及び触媒、並びに長寿命触媒が必要とされている。
【課題を解決するための手段】
【０００７】
１つの実施形態では、メトキシ化芳香族化合物及びメトキシ化芳香族化合物を含む組成物を単純芳香族化合物に変換する方法を提供する。該方法は、反応器内で、メトキシ化芳香族化合物及びメトキシ化芳香族化合物を含む組成物を触媒及び水素と接触させる工程を含み、該触媒は、ａ）第８族金属、第９族金属、第１０族金属、第１１族金属、及びこれらの混合物からなる群から選択される遷移金属と、ｂ）形状選択的ゼオライト、シリカ、チタニア、ジルコニア、及びこれらの混合物からなる群から選択される触媒担体と、を含む。
【０００８】
別の実施形態では、メトキシ化芳香族化合物及びメトキシ化芳香族化合物を含む組成物を単純芳香族化合物に変換する方法を提供する。該方法は、反応器内で、メトキシ化芳香族化合物及びメトキシ化芳香族化合物を含む組成物を触媒及び水素と接触させる工程を含み、前記触媒は、ａ）第８族金属、第９族金属、第１０族金属、第１１族金属、及びこれらの混合物からなる群から選択される遷移金属と、ｂ）プロモーター金属と、ｃ）アルミナ触媒担体と、を含む。
【０００９】
本発明の別の実施形態では、解重合リグニンの組成物を単純芳香族化合物に変換する方法を提供する。該方法は、流通反応器内で、解重合リグニンの組成物を触媒及び約３２モル当量の水素と接触させる工程を含み、該触媒は、フェリエライトゼオライトに担持されているＮｉを含み、前記流通反応器は、約３５０℃の温度、約２．６ＭＰａ（３７０ｐｓｉｇ）の圧力、及び約３ｈ−１のＬＨＳＶを有する。
【００１０】
本発明の更に別の実施形態では、解重合リグニンの組成物を単純芳香族化合物に変換する方法を提供する。前記方法は、流通反応器で、解重合リグニンの組成物を触媒及び約３２モル当量の水素と接触させる工程を含み、前記触媒は、Ｈ−ＺＳＭ−５ゼオライトに担持されているＰｔを含み、前記流通反応器は、約３５０℃の温度、約２．６ＭＰａ（３７０ｐｓｉｇ）の圧力、及び約３ｈ−１のＬＨＳＶを有する。
【００１１】
本発明の更に別の実施形態では、解重合リグニンの組成物を単純芳香族化合物に変換する方法を提供する。前記方法は、流通反応器で、解重合リグニンの組成物を触媒及び約３２モル当量の水素と接触させる工程を含み、該触媒は、シリカに担持されているＰｄ及びＣｒを含み、前記流通反応器は、約３５０℃の温度、約２．６ＭＰａ（３７０ｐｓｉｇ）の圧力、及び約３ｈ−１のＬＨＳＶを有する。
【００１２】
本発明の別の実施形態では、モノエチレングリコール及びテレフタル酸からポリ（エチレンテレフタレート）樹脂が生成され、該テレフタル酸は、パラキシレンから生成され、該パラキシレンは、リグニンから生成され、該ポリ（エチレンテレフタレート）樹脂は、約３０％超のバイオベース含量を有する。
【００１３】
本発明の更に別の実施形態では、リグニンをＢＴＸに変換する方法を提供する。該方法は、ａ）リグニンを解重合して解重合リグニン組成物を生成する工程と、ｂ）該解重合リグニン組成物を水素処理して単純芳香族化合物を生成する工程と、ｃ）前記単純芳香族化合物を芳香族脱アルキル化して前記ＢＴＸを生成する工程と、を含む。
【発明を実施するための形態】
【００１４】
Ｉ定義
本明細書で使用するとき、用語「リグノセルロース材料」とは、リグニン、セルロース、及びへミセルロースを含む材料を指す。
【００１５】
本明細書で使用するとき、用語「メトキシ化芳香族化合物」とは、芳香環から出ているメトキシ基、及び任意で芳香環からの少なくとも１つの他のペンダント基を有する芳香族化合物を指す。芳香環からの他のペンダント基の非限定的な例は、ヒドロキシル、メトキシ、メチル、エチル、プロピル、及びアリル（２ープロペニル）である。メトキシ化芳香族化合物の非限定的な例は、メトキシベンゼン（アニソール）、２，６−ジメトキシフェノール（シリンゴール）、４ーアリルー２−メトキシフェノール（オイゲノール）、２ーメトキシフェノール（グアイアコール）、コニフェリルアルコール、及びシナプリルアルコールである。
【００１６】
本明細書で使用するとき、用語「単純芳香族化合物」とは、フェノール、ベンゼン、トルエン（メチルベンゼン）、エチルベンゼン、プロピルベンゼン、キシレン（オルト−、メタ−、及びパラ−ジメチルベンゼン化合物）、及び様々なジアルキル置換ベンゼン化合物（例えば、異性体メチルエチルベンゼン）を指す。
【００１７】
本明細書で使用するとき、用語「ＢＴＸ」とは、集合的に、ベンゼン、トルエン、及びキシレン（即ち、オルトキシレン、メタキシレン、及びパラキシレン）を指す。
【００１８】
本明細書で使用するとき、用語「形状選択的ゼオライト」とは、分子の大きさ及び形状が異なるため、本発明の特定の触媒プロセス（例えば、拡散、吸着、及び脱離）に対して異なる選択率を示すゼオライトを指す。本発明の目的のために、形状選択的ゼオライトは、１０個の環を有し、孔径は０．６０ｎｍ以下である。このような形状選択的ゼオライトの非限定的な例は、Ｈ−ＺＳＭ−５及びフェリエライトである。
【００１９】
本明細書で使用するとき、用語「リグニンモノマー」とは、パラクマリルアルコール、シナプリルアルコール、コニフェリルアルコール、これらの誘導体、及びこれらの混合物からなる群から選択される化合物である。
【００２０】
本明細書で使用するとき、用語「リグニンオリゴマー」とは、数個（即ち、２〜１０個）のリグニンモノマーを含有するリグニン化合物を指す。
【００２１】
本明細書で使用するとき、用語「リグニン断片」とは、当業者に公知の任意の方法を用いるリグニン解重合プロセス中に生成されるリグニンのセグメントを指す。
【００２２】
本明細書で使用するとき、用語「解重合リグニン組成物」とは、当業者に公知の任意の方法を用いてリグニンを破壊することによって生成される、リグニンオリゴマー、リグニンモノマー、及びリグニン断片を含む組成物を指す。
【００２３】
本明細書で使用するとき、用語「水素モル当量」とは、単一の化学化合物として組成物中に存在する分子水素（Ｈ２、分子量は２ｇ／モルである）とシリンゴール（分子量は、１５４ｇ／モルである）とのモル比を指す。シリンゴールが組成物中に存在する唯一のメトキシ化芳香族化合物ではなく、又は組成物中に全く存在しない場合、シリンゴールの等モル量（equivalent amount of moles）を計算し、用いる。シリンゴールの等モル量は、組成物中のメトキシ化芳香族化合物の全重量をシリンゴールの分子量で除することによって計算される。
【００２４】
本明細書で使用するとき、用語「バイオベース材料」とは、再生可能材料を指す。
【００２５】
本明細書で使用するとき、用語「再生可能材料」とは、再生可能資源から製造される材料を指す。
【００２６】
本明細書で使用するとき、用語「再生可能資源」とは、その消費速度に匹敵する速度（例えば、１００年の時間枠内）で自然過程を介して生産される資源を指す。この資源は、自然に、又は農業的手法によって補充され得る。再生可能資源の非限定的な例としては、植物（例えば、サトウキビ、テンサイ、トウモロコシ、ジャガイモ、柑橘果実、木本植物、リグノセルロース、ヘミセルロース、セルロース廃棄物）、動物、魚、細菌、真菌及び林産物が挙げられる。これらの資源は、自然発生、交雑、又は遺伝子組み換えされた生物であってよい。形成に１００年超かかる原油、石炭、天然ガス及び泥炭等の天然資源は、再生可能資源とはみなされない。本発明の材料の少なくとも一部は、二酸化炭素と切り離すことのできる再生可能資源に由来することから、該材料の使用は、地球温暖化の可能性及び化石燃料消費量を低減することができる。
【００２７】
本明細書で使用するとき、用語「バイオベース含量」とは、ＡＳＴＭ  Ｄ６８６６−１０方法Ｂによって決定したとき、材料中の全有機炭素の重量（質量）のパーセントとしての材料中の再生可能資源由来の炭素量を指す。
【００２８】
本明細書で使用するとき、用語「石油ベース」とは、石油、天然ガス、石炭等の化石原料から製造される材料を指す。
【００２９】
本明細書で使用するとき、用語「粒径範囲」とは、所与の粒子サンプルの統計的表現を指し、（Ｄｖ，０．９０−Ｄｖ，０．１０）／Ｄｖ，０．５０に等しい。用語「中央粒径」又はＤｖ，０．５０とは、粒子の合計体積の５０％がこれを下回る粒径を指す。更に、Ｄｖ，０．１０は、１０％の体積分率で粒子サンプルを区分する粒径を指し、Ｄｖ，０．９０，は、９０％の体積分率で粒子サンプルを区分する粒径を指す。
【００３０】
本明細書で使用するとき、用語「変換率」（％）とは、［リグニン化合物の流入量（モル／分）ーリグニン化合物の流出量（モル／分）］／「リグニン化合物の流入量（モル／分）］×１００として定義される。本発明の目的のため、用語「変換率」とは、他に記載のない限り、モル変換率を意味する。
【００３１】
本明細書で使用するとき、用語「収率」（％）とは、［生成物の流出量（モル／分）／リグニン化合物の流入量（モル／分）］×１００として定義される。本発明の目的のため、用語「収率」とは、他に記載のない限り、モル収率を意味する。
【００３２】
本明細書で使用するとき、用語「選択率」（％）とは、［収率／変換率］×１００として定義される。本発明の目的のため、用語「選択率」とは、他に記載のない限り、モル選択率を意味する。
【００３３】
本明細書で使用するとき、用語「液時空間速度」又は「ＬＨＳＶ」（ｈ−１）とは、６０×［合計液体流量（ｍＬ／分）／触媒床体積（ｍＬ）］として定義される。
【００３４】
本明細書で使用するとき、用語「ＮｍＬ／分」とは、標準圧力及び温度条件（ＳＴＰ；０℃及び１ａｔｍ）下で計算される体積流入量（ｍＬ／分）を指す。
【００３５】
本明細書で使用するとき、用語「全細孔体積」とは、粒子内細孔、即ち、マイクロ細孔、メソ細孔、及びマクロ細孔の全ての体積を指す。全細孔体積は、当業者に周知であるＢＥＴプロセス（ＡＳＴＭ  Ｄ  ４８２０−９９規格）を用いて０．９８１４の相対圧力で吸着される窒素の体積として計算される。
【００３６】
ＩＩ触媒及び方法
予想外に、第８族金属、第９族金属、第１０族金属、第１１族金属、又はこれらの混合物からなる群から選択される遷移金属、及び担体として形状選択的ゼオライト又はシリカを含む触媒は、高い収率、選択率、及び変換率で、活性を失うことなく、メトキシ化芳香族化合物又はリグニンの単純芳香族化合物への変換において、水又はアルコール及び水混合溶媒を使用することを可能にすることが見出された。従来の水素化脱硫触媒又は水素処理触媒とは異なり、これら触媒は、Ｈ２Ｓ又は有機溶媒の使用を必要としなかったので、変換の安全性プロファイルが改善された。
【００３７】
本発明の１つの実施形態では、メトキシ化芳香族化合物を含む組成物を単純芳香族化合物に変換するための方法は、反応器内でメトキシ化芳香族化合物を含む組成物を触媒及び水素と接触させる工程を含み、前記触媒は、ａ）第８族金属、第９族金属、第１０族金属、第１１族金属、及びこれらの混合物からなる群から選択される遷移金属と、ｂ）形状選択的ゼオライト、シリカ、チタニア、ジルコニア、及びこれらの混合物からなる群から選択される触媒担体と、を含む。
【００３８】
別の実施形態では、メトキシ化芳香族化合物及びメトキシ化芳香族化合物を含む組成物を単純芳香族化合物に変換する方法を提供する。前記方法は、反応器内でメトキシ化芳香族化合物及びメトキシ化芳香族化合物を含む組成物を触媒及び水素と接触させる工程を含み、前記触媒は、ａ）第８族金属、第９族金属、第１０族金属、第１１族金属、及びこれらの混合物からなる群から選択される遷移金属と、ｂ）プロモーター金属と、ｃ）アルミナ触媒担体と、を含む。
【００３９】
別の実施形態では、メトキシ化芳香族化合物は、リグニンモノマー、リグニンオリゴマー、及びリグニン断片を含む解重合リグニン組成物を含み、これは、当業者に公知の任意の方法を用いてリグニンを破壊することによって生成される。リグニンを生成する方法の非限定的な例は、クラフト、亜硫酸塩、オルガノソルブ、熱分解、水蒸気爆砕、希酸、アルカリ酸化、熱水、アルカリ、及びアンモニア繊維爆砕（ＡＦＥＸ）である。これら方法は、広葉樹、針葉樹、及び農業残留物に適用されているが、成功の程度は様々である。更に、解重合リグニン組成物は、例えば、一例として、限定するものではないが、超臨界条件下におけるリグニンの熱分解、ガス化、水素化分解、酸化、及び加水分解等の様々な方法を用いて得ることができる（Ｐａｎｄｅｙ  ｅｔ  ａｌ．，Ｃｈｅｍ．Ｅｎｇ．Ｔｅｃｈｎｏｌ．，３４，２９（２０１１）を参照）。
【００４０】
別の実施形態では、解重合リグニン組成物は、リグニンオリゴマーを含む。リグニンオリゴマーは、互いに結合している２〜約１０個のリグニンモノマーを含有し得る。更に別の実施形態では、解重合リグニン組成物は、例えば、パラクマリルアルコール、コニフェリルアルコール、及びシナプリルアルコール等のリグニンモノマー、又はこれらの誘導体を含む。リグニンモノマー誘導体の非限定的な例は、パラクマリル、コニフェリル、及びシナプリルアルコールのヒドロキシル基が単純カルボン酸（例えば、酢酸及びプロパン酸）でエステル化されているか、又はプロピル側鎖を得るためにパラクマリル、コニフェリル、及びシナプリルアルコールの不飽和ヒドロキシプロペニル側鎖が還元されている、化合物である。
【００４１】
メトキシ化芳香族化合物の組成物から生成される単純芳香族化合物としては、フェノール、ベンゼン、トルエン（メチルベンゼン）、エチルベンゼン、プロピルベンゼン、キシレン、及び様々なジアルキル置換ベンゼン化合物（例えば、異性体メチルエチルベンゼン）が挙げられる。これら単純芳香族化合物としては、例えば、フェノール及びＢＴＸ等の非常に重要な商業的価値を有する化合物、及び特に、ベンゼンに脱アルキル化することができる他の化合物が挙げられる。バイオベースベンゼンの可能性のある用途は、石油ベースベンゼンが今日用いられているのと同じ分野であり、例えば、スチレン、フェノール、ナイロン、及び直鎖アルキルベンゼンスルホネート（ＬＡＳ）界面活性剤の生産等である。バイオベースパラキシレンは、（石油ベースパラキシレンをテレフタル酸に変換するために現在用いられているのと同じ方法を用いて）バイオベーステレフタル酸を生成するために用いることができる。次いで、バイオベーステレフタル酸は、石油ベースモノエチレングリコール又はバイオベースモノエチレングリコールのいずれかと組み合わせたとき、ポリ（エチレンテレフタレート）を作製するために用いることができる。
【００４２】
メトキシ化芳香族化合物は、反応器内で触媒及び水素と接触させることによって、単純芳香族化合物に変換される。触媒は、第８族金属、第９族金属、第１０族金属、第１１族金属、及びこれらの混合物からなる群から選択される遷移金属を含む。１つの実施形態では、遷移金属は、Ｆｅ、Ｒｕ、Ｃｏ、Ｒｈ、Ｎｉ、Ｐｄ、Ｐｔ、Ｃｕ、及びこれらの混合物からなる群から選択される。別の実施形態では、遷移金属は、Ｎｉ、Ｐｄ、Ｐｔ、Ｃｕ、及びこれらの混合物からなる群から選択される。１つの実施形態では、遷移金属は、全触媒重量の約２０重量％未満である。別の実施形態では、遷移金属は、全触媒重量の約５重量％未満である。
【００４３】
また、触媒は、触媒担体を含む。１つの実施形態では、触媒担体は、形状選択的ゼオライト、シリカ、チタニア、ジルコニア、及びこれらの混合物からなる群から選択される。別の実施形態では、形状選択的ゼオライトは、フェリエライトゼオライト又はＨ−ＺＳＭ−５ゼオライトを含む。典型的に、フェリエライトゼオライトは、化学式（Ｎａ，Ｋ）２Ｍｇ（Ｓｉ，Ａｌ）１８Ｏ３６（ＯＨ）・９Ｈ２Ｏを有し、Ｈ−ＺＳＭ−５ゼオライトは、化学式ＮａｒＡｌｎＳｉ９６−ｎＯ１９２・１６Ｈ２Ｏ（０＜ｎ＜２７）を有する。
【００４４】
１つの実施形態では、触媒担体のＢＥＴ表面積は、約６０ｍ２／ｇ〜約７５０ｍ２／ｇである。別の実施形態では、触媒担体のＢＥＴ表面積は、約２５０ｍ２／ｇである。１つの実施形態では、触媒担体の全細孔体積は、約０．４ｍＬ／ｇ〜約３．２ｍＬ／ｇである。別の実施形態では、触媒担体の全細孔体積は、約０．９ｍ２／ｇである。
【００４５】
また、触媒担体は、プロモーター金属も含み、これは、典型的に、触媒の活性を高めるが、触媒自体ではない。１つの実施形態では、プロモーター金属は、Ｍｇ、Ｖ、Ｃｒ、Ｓｎ、及びこれらの混合物からなる群から選択される。別の実施形態では、プロモーター金属は、Ｍｇである。１つの実施形態では、プロモーター金属は、全触媒重量の約１０重量％未満である。別の実施形態では、プロモーター金属は、全触媒重量の約５重量％未満である。更に別の実施形態では、プロモーター金属は、全触媒重量の約２重量％未満である。
【００４６】
水素ガスは、方法において単純芳香族化合物に変換される特定のメトキシ化芳香族化合物のモル数に対するモル当量として計算される量で用いられる。第Ｉ章に記載の通り、シリンゴールが組成物中に存在する唯一のメトキシ化芳香族化合物である場合、特定のメトキシ化芳香族化合物は、分子量が〜１５４ｇ／モルのシリンゴールである。シリンゴールが組成物中に存在する唯一のメトキシ化芳香族化合物ではないか又は組成物中に全く存在しない場合、シリンゴールの当モル量を計算し、用いる。シリンゴールの当モル量は、組成物中のメトキシ化芳香族化合物の全重量をシリンゴールの分子量で除することによって計算される。１つの実施形態では、約２〜約１２８モル当量の水素を用いる。別の実施形態では、約４〜約９６モル当量の水素を用いる。更に別の実施形態では、約８〜約６４モル当量の水素を用いる。更に別の実施形態では、約３２モル当量の水素を用いる。
【００４７】
１つの実施形態では、水素ガスは、不活性ガス（即ち、本方法の条件下で反応混合物に対してその他の点で不活性であるガス）を含む。不活性ガスの非限定的な例は、窒素、空気、ヘリウム、アルゴン、二酸化炭素、一酸化炭素、水蒸気、及びこれらの混合物である。別の実施形態では、不活性ガスは、窒素である。
【００４８】
メトキシ化芳香族化合物の組成物の単純芳香族化合物への変換は、反応器内で実施してよく、これは、バッチ形態又は連続形態で作業してよい。１つの実施形態では、変換は、流通反応器内で実施される。変換は、組成物が下方に流れる、又は上方に流れる、又は水平に流れる反応器内で実施してよい。１つの実施形態では、変換は、組成物が下方に流れる反応器内で実施される。
【００４９】
１つの実施形態では、反応器内の温度は、約２００℃〜約５００℃である。別の実施形態では、反応器内の温度は、約２５０℃〜約４００℃である。更に別の実施形態では、反応器内の温度は、約３００℃〜約３７５℃である。１つの実施形態では、反応器内の圧力は、約０．１０ＭＰａ〜約２６ＭＰａ（約１５ｐｓｉｇ〜約３，７００ｐｓｉｇ）である。別の実施形態では、反応器内の圧力は、約１．０ＭＰａ〜約３ＭＰａ（約１５０ｐｓｉｇ〜約５００ｐｓｉｇ）である。更に別の実施形態では、反応器内の圧力は、約２．６ＭＰａ（３７０ｐｓｉｇ）である。
【００５０】
流通反応器内のメトキシ化芳香族化合物の組成物のＬＨＳＶは、約３，６００ｈ−１未満である。１つの実施形態では、流通反応器内のメトキシ化芳香族化合物の組成物のＬＨＳＶは、約１，８００ｈ−１未満である。別の実施形態では、流通反応器内のメトキシ化芳香族化合物の組成物のＬＨＳＶは、約３６０ｈ−１未満である。更に別の実施形態では、流通反応器内のメトキシ化芳香族化合物の組成物のＬＨＳＶは、約１０ｈ−１未満である。１つの実施形態では、流通反応器内のメトキシ化芳香族化合物の組成物のＬＨＳＶは、約３ｈ−１未満である。別の実施形態では、流通反応器内のメトキシ化芳香族化合物の組成物のＬＨＳＶは、約１．５ｈ−１未満である。
【００５１】
１つの実施形態では、単純芳香族化合物のバイオベース含量は、約３％超である。別の実施形態では、単純芳香族化合物のバイオベース含量は、約３０％超である。更に別の実施形態では、単純芳香族化合物のバイオベース含量は、約９０％超である。
【００５２】
本発明の１つの実施形態では、解重合リグニンの組成物を単純芳香族化合物に変換する方法を提供する。該方法は、流通反応器内で、解重合リグニンの組成物を触媒及び約３２モル当量の水素と接触させる工程を含み、該触媒は、フェリエライトゼオライトに担持されているＮｉを含み、該流通反応器は、約３５０℃の温度、約２．６ＭＰａ（３７０ｐｓｉｇ）の圧力、及び約３ｈ−１のＬＨＳＶを有する。
【００５３】
本発明の別の実施形態では、解重合リグニンの組成物を単純芳香族化合物に変換する方法を提供する。該方法は、流通反応器で、解重合リグニンの組成物を触媒及び約３２モル当量の水素と接触させる工程を含み、該触媒は、Ｈ−ＺＳＭ−５ゼオライトに担持されているＰｔを含み、該流通反応器は、約３５０℃の温度、約２．６ＭＰａ（３７０ｐｓｉｇ）の圧力、及び約３ｈ−１のＬＨＳＶを有する。
【００５４】
本発明の更に別の実施形態では、解重合リグニンの組成物を単純芳香族化合物に変換する方法を提供する。該方法は、流通反応器で、解重合リグニンの組成物を触媒及び約３２モル当量の水素と接触させる工程を含み、該触媒は、シリカに担持されているＰｄ及びＣｒを含み、該流通反応器は、約３５０℃の温度、約２．６ＭＰａ（３７０ｐｓｉｇ）の圧力、及び約３ｈ−１のＬＨＳＶを有する。
【００５５】
本発明の１つの実施形態では、モノエチレングリコール及びテレフタル酸からポリ（エチレンテレフタレート）樹脂が生成され、該テレフタル酸は、パラキシレンから生成され、該パラキシレンは、リグニンから生成され、該ポリ（エチレンテレフタレート）樹脂は、約３０％超のバイオベース含量を有する。別の実施形態では、モノエチレングリコール及びテレフタル酸からポリ（エチレンテレフタレート）樹脂が生成され、テレフタル酸は、パラキシレンから生成され、パラキシレンは、リグニンから生成され、ポリ（エチレンテレフタレート）樹脂は、約９０％超のバイオベース含量を有する。
【００５６】
本発明の１つの実施形態では、リグニンをＢＴＸに変換する方法を提供する。該方法は、ａ）リグニンを解重合して解重合リグニン組成物を生成する工程と、ｂ）該解重合リグニン組成物を水素処理して単純芳香族化合物を生成する工程と、ｃ）該単純芳香族化合物を芳香族脱アルキル化して前記ＢＴＸを生成する工程と、を含む。本発明の別の実施形態では、水素処理工程は、反応器内で、解重合リグニン組成物を触媒及び水素と接触させる工程を含み、前記触媒は、第８族金属、第９族金属、第１０族金属、第１１族金属、及びこれらの混合物からなる群から選択される遷移金属と、形状選択的ゼオライト、シリカ、チタニア、ジルコニア、及びこれらの混合物からなる群から選択される触媒担体と、を含む。
【００５７】
芳香族脱アルキル化は、当業者に周知のプロセスであり、石油化学産業において非常に重要なプロセスである。それは、蒸気又は水素を用い、芳香環からアルキルペンダント基を除去し、ベンゼン等の脱アルキル化芳香族化合物を生成する触媒プロセスを含む。米国特許第３，６４９，７０６号（１９７２年発行）、同第４，１９９，４３６号（１９８０年発行）、及び同第４，２６８，７０３号（１９８１年発行）は、脱アルキル化プロセスの例である。トルエン又はキシレンからのベンゼンの生成、及びアルキルナフタレンからのナフタレンの生成は、今日石油化学産業で実施されている芳香族脱アルキル化の２つの例である。典型的なプロセス条件としては、約３００℃〜約７００℃の温度、約０．１ＭＰａ〜約１０ＭＰａ（約１ｂａｒｇ〜約１００ｂａｒｇ）の圧力、及び約１０ｈ−１未満のＬＨＳＶが挙げられる。より具体的には、トルエンのベンゼンへの脱アルキル化は、約５００℃〜約６００℃及び約４ＭＰａ〜約６ＭＰａ（約４０ｂａｒｇ〜約６０ｂａｒｇ）の圧力で、クロム、モリブデン、又は白金酸化物触媒上で実施される。
【００５８】
本発明を用いてリグニンから生成されるベンゼン（即ち、バイオベースベンゼン）は、例えば、一例として、限定するものではないが、エチルベンゼン、クメン、及びシクロヘキサンの生成等、典型的な石油ベースベンゼンの用途で用いることができる。次いで、これら３つの化学物質は、それぞれ、プラスチック、スチレンーブタジエンゴム（ＳＢＲ）、及びスチレンコポリマー用のスチレン；樹脂及び接着剤、ポリカーボネート、ナイロン、及びエポキシ樹脂用のフェノール；並びにナイロンを生成するために用いることができる。本発明の１つの実施形態では、直鎖アルキルベンゼンスルホネート界面活性剤（ＬＡＳ）は、ベンゼンから生成され、ベンゼンは、リグニンから生成される。本発明の別の実施形態では、ポリスチレン樹脂は、エチルベンゼンから生成され、エチルベンゼンは、ベンゼンから生成され、ベンゼンは、リグニンから生成される。本発明の更に別の実施形態では、フェノール樹脂は、クメンから生成され、クメンは、ベンゼンから生成され、ベンゼンは、リグニンから生成される。
【００５９】
本発明の１つの実施形態では、単純芳香族化合物由来のパラキシレンは、テレフタル酸に変換され、テレフタル酸は、更にエチレングリコールと反応して、ポリ（エチレンテレフタレート）樹脂を生成する。別の実施形態では、ＢＴＸ由来のパラキシレンは、テレフタル酸に変換され、テレフタル酸は、更にエチレングリコールと反応して、ポリ（エチレンテレフタレート）樹脂を生成する。
【００６０】
本発明の１つの実施形態では、単純芳香族化合物由来のベンゼンは、直鎖アルケンと合わせられて直鎖アルキルベンゼン（ＬＡＢ）化合物を生成し、ＬＡＢ化合物は、更にスルホン化されて、直鎖アルキルベンゼンスルホネート（ＬＡＳ）界面活性剤を生成する。別の実施形態では、ＢＴＸ由来のベンゼンは、直鎖アルケンと合わせられて直鎖アルキルベンゼン（ＬＡＢ）化合物を生成し、前記ＬＡＢ化合物は、更にスルホン化されて、直鎖アルキルベンゼンスルホネート（ＬＡＳ）界面活性剤を生成する。
【実施例】
【００６１】
適用した手順に加えて、様々な反応条件下における芳香族生成物の収率を、リグニン及び解重合リグニン化合物の水素処理について例証する以下の非限定的な実施例において提供する。
【００６２】
（実施例１）（比較触媒）
アルミナ触媒上の１０重量％  Ｍｏ（ＭｏＳ２として）を以下の通り調製した。１１．４６ｇのアンモニウムテトラチオモルブデート（Ｓｉｇｍａ−Ａｌｄｒｉｃｈ  Ｃｏ．ＬＬＣ，Ｓｔ．Ｌｏｕｉｓ，ＭＯ；純度９９．９７％、カタログ番号３３２４４６）を反応容器内で２０ｍＬのエチレンジアミン（Ａｌｆａ  Ａｅｓａｒ  ＧｍｂＨ  ＆  Ｃｏ  ＫＧ，Ｋａｒｌｓｒｕｈｅ，Ｇｅｒｍａｎｙ；純度９９％、カタログ番号Ａ１２１３２）に溶解させ、これを氷浴に入れ、最初の添加時の激しい反応を避けるために固体をゆっくりと添加した。溶液を約６０℃で約３０分間加熱し、次いで、室温に冷却した。モリブデン前駆体の溶液を水中で混合し、アルミナ（約１０５℃で約１８時間乾燥）に約６０℃の溶液を含浸させた。単離された固体を一晩ロータリーエバポレーター内で真空下にて加熱し、次いで、約４５０℃で約３時間、窒素下でか焼した。
【００６３】
以下の通り、プロモーター金属に適切な量のＮｉ（ＮＯ３）２・６Ｈ２Ｏ（Ａｌｆａ  Ａｅｓａｒ  ＧｍｂＨ  ＆  Ｃｏ  ＫＧ，Ｋａｒｌｓｒｕｈｅ，Ｇｅｒｍａｎｙ；カタログ番号１２２２２）又はＣｏ（ＮＯ３）２・６Ｈ２Ｏ（Ａｌｆａ  Ａｅｓａｒ  ＧｍｂＨ  ＆  Ｃｏ  ＫＧ，Ｋａｒｌｓｒｕｈｅ，Ｇｅｒｍａｎｙ；カタログ番号３６４１８）又は（ＮＨ４）６Ｈ２Ｗ１２Ｏ４０（Ａｌｆａ  Ａｅｓａｒ  ＧｍｂＨ  ＆  Ｃｏ  ＫＧ，Ｋａｒｌｓｒｕｈｅ，Ｇｅｒｍａｎｙ；カタログ番号４４７９２）を含浸させることによって、アルミナ触媒上の１０重量％  Ｍｏを添加した。プロモーター金属水溶液の原液を調製した。原液の適切な混合物を含浸瓶に添加し、水で５ｍＬにし；か焼したアルミナ触媒上の１０重量％  Ｍｏの１．５ｇを含浸瓶に添加し；それを混合しながら、サンプルを約１８時間含浸させた。得られた固体を約１０５℃で約２時間乾燥させ、約４５０℃で約６時間窒素下でか焼した。単一のプロモーター、二元及び三元混合物を全てこの方法で作製した。
【００６４】
（実施例２）
湿潤共含浸を用いて、シリカ触媒上の１０重量％  Ｐｔ（又はＰｄ又はＮｉ又はＣｕ）を調製した。白金硝酸塩Ｐｔ（ＮＯ３）２（Ｃｈｅｍｐｕｒ  ＧｍｂＨ，Ｋａｒｌｓｒｕｈｅ，Ｇｅｒｍａｎｙ；カタログ番号６４３８）又は硝酸パラジウム水和物塩Ｐｄ（ＮＯ３）２・ｘＨ２Ｏ（Ａｌｆａ  Ａｅｓａｒ  ＧｍｂＨ  ＆  Ｃｏ  ＫＧ，Ｋａｒｌｓｒｕｈｅ，Ｇｅｒｍａｎｙ；カタログ番号１１０３５）又は硝酸ニッケル水和物塩Ｎｉ（ＮＯ３）２・６Ｈ２Ｏ（Ａｌｆａ  Ａｅｓａｒ  ＧｍｂＨ  ＆  Ｃｏ  ＫＧ，Ｋａｒｌｓｒｕｈｅ，Ｇｅｒｍａｎｙ；カタログ番号１２２２２）又は硝酸銅水和物塩Ｃｕ（ＮＯ３）２・３Ｈ２Ｏ（Ａｌｆａ  Ａｅｓａｒ  ＧｍｂＨ  ＆  Ｃｏ  ＫＧ，Ｋａｒｌｓｒｕｈｅ，Ｇｅｒｍａｎｙ；カタログ番号１２５２３）を、１０ｍＬの水中２ｇの乾燥シリカ（Ｓａｉｎｔ−Ｇｏｂａｉｎ  ＮｏｒＰｒｏ  ＧｍｂＨ，Ｓｔｅｉｎｅｆｒｅｎｚ，Ｇｅｒｍａｎｙ；カタログ番号ＳＳ  ６１１３８）に添加した。周囲温度で撹拌しながら、スラリーを一晩含浸させた。含浸後、液体をデカントし、触媒を約１０５℃で約４時間乾燥させた後、約３２０℃で約４時間空気中でか焼した。触媒を反応器内で還元した後、約３２０℃の温度で約２時間、Ｎ２中５体積％  Ｈ２を触媒上に流すことによって試験した。
【００６５】
（実施例３）
湿潤共含浸を用いて、シリカ触媒上の１０重量％  Ｐｔ及び２重量％Ｍｇ（プロモーターとして）を調製した。白金硝酸塩Ｐｔ（ＮＯ３）２（Ｃｈｅｍｐｕｒ  ＧｍｂＨ，Ｋａｒｌｓｒｕｈｅ，Ｇｅｒｍａｎｙ；カタログ番号６４３８）及び硝酸マグネシウム水和物塩Ｍｇ（ＮＯ３）２・６Ｈ２Ｏ（Ａｌｆａ  Ａｅｓａｒ  ＧｍｂＨ  ＆  Ｃｏ  ＫＧ，Ｋａｒｌｓｒｕｈｅ，Ｇｅｒｍａｎｙ；カタログ番号１１５６４）塩を、１０ｍＬの水中２ｇの乾燥シリカ担体（Ｓａｉｎｔ−Ｇｏｂａｉｎ  ＮｏｒＰｒｏ  ＧｍｂＨ，Ｓｔｅｉｎｅｆｒｅｎｚ，Ｇｅｒｍａｎｙ；カタログ番号ＳＳ  ６１１３８）に添加した。周囲温度で攪拌しながら、スラリーを一晩含浸させた。含浸後、液体をデカントし、触媒を約１０５℃で約４時間乾燥させた後、約３２０℃で約４時間空気中でか焼した。触媒を反応器内で還元した後、約３２０℃の温度で約２時間、Ｎ２中５体積％Ｈ２を触媒上に流すことによって試験した。
【００６６】
（実施例４）
湿潤共含浸を用いて、フェリエライト触媒上の１０重量％  Ｐｔを調製した。白金硝酸塩Ｐｔ（ＮＯ３）２（Ｃｈｅｍｐｕｒ  ＧｍｂＨ，Ｋａｒｌｓｒｕｈｅ，Ｇｅｒｍａｎｙ；カタログ番号６４３８）を、１０ｍＬの水中２ｇの乾燥フェリエライト担体（Ｚｅｏｌｙｓｔ  Ｉｎｔｅｒｎａｔｉｏｎａｌ，Ｖａｌｌｅｙ  Ｆｏｒｇｅ，ＰＡ；カタログ番号ＣＰ  ９１４Ｃ  ＣＹ（１．６））に添加した。周囲温度で攪拌しながら、スラリーを一晩含浸させた。含浸後、液体をデカントし、触媒を約１０５℃で約４時間乾燥させた後、約３２０℃で約４時間空気中でか焼した。触媒を反応器内で還元した後、約３２０℃の温度で約２時間、Ｎ２中５体積％  Ｈ２を触媒上に流すことによって試験した。
【００６７】
（実施例５）
湿潤共含浸を用いて、Ｈ−ＺＳＭ−５触媒上の１０重量％  Ｐｔを調製した。白金硝酸塩Ｐｔ（ＮＯ３）２（Ｃｈｅｍｐｕｒ  ＧｍｂＨ，Ｋａｒｌｓｒｕｈｅ，Ｇｅｒｍａｎｙ；カタログ番号６４３８）を、１０ｍＬの水中２ｇの乾燥Ｈ−ＺＳＭ−５担体（Ｚｅｏｌｙｓｔ  Ｉｎｔｅｒｎａｔｉｏｎａｌ，Ｖａｌｌｅｙ  Ｆｏｒｇｅ，ＰＡ；カタログ番号ＣＢＶ  ３０１４  ＣＹ（１．６））に添加した。周囲温度で攪拌しながら、スラリーを一晩含浸させた。含浸後、液体をデカントし、触媒を約１０５℃で約４時間乾燥させた後、約３２０℃で約４時間空気中でか焼した。触媒を反応器内で還元した後、約３２０℃の温度で約２時間、Ｎ２中５体積％  Ｈ２を触媒上に流すことによって試験した。
【００６８】
同様に、硝酸ニッケル水和物塩Ｎｉ（ＮＯ３）２・６Ｈ２Ｏ（Ａｌｆａ  Ａｅｓａｒ  ＧｍｂＨ  ＆  Ｃｏ  ＫＧ，Ｋａｒｌｓｒｕｈｅ，Ｇｅｒｍａｎｙ；カタログ番号１２２２２）を用いてＨ−ＺＳＭ−５触媒上１０重量％  Ｎｉを調製し、硝酸銅水和物塩Ｃｕ（ＮＯ３）２・３Ｈ２Ｏ（Ａｌｆａ  Ａｅｓａｒ  ＧｍｂＨ  ＆  Ｃｏ  ＫＧ，Ｋａｒｌｓｒｕｈｅ，Ｇｅｒｍａｎｙ；カタログ番号１２５２３）を用いて、Ｈ−ＺＳＭ−５触媒上１０重量％  Ｃｕを調製した。
【００６９】
（実施例６）
湿潤共含浸を用いて、アルミナ触媒上の１０重量％  Ｎｉ及び２重量％  Ｓｎ（プロモーターとして）を調製した。硝酸ニッケル水和物塩Ｎｉ（ＮＯ３）２・６Ｈ２Ｏ（Ａｌｆａ  Ａｅｓａｒ  ＧｍｂＨ  ＆  Ｃｏ  ＫＧ，Ｋａｒｌｓｒｕｈｅ，Ｇｅｒｍａｎｙ；カタログ番号１２２２２）及び酢酸スズＳｎ（ＯＡｃ）２（Ａｌｆａ  Ａｅｓａｒ  ＧｍｂＨ  ＆  Ｃｏ  ＫＧ，Ｋａｒｌｓｒｕｈｅ，Ｇｅｒｍａｎｙ；カタログ番号２２３６１）塩を、１０ｍＬの水中２ｇの乾燥アルミナ担体（Ｓａｉｎｔ−Ｇｏｂａｉｎ  ＮｏｒＰｒｏ  ＧｍｂＨ，Ｓｔｅｉｎｅｆｒｅｎｚ，Ｇｅｒｍａｎｙ；カタログ番号ＳＡ  ６１７３）を添加した。周囲温度で攪拌しながら、スラリーを一晩含浸させた。含浸後、液体をデカントし、触媒を約１０５℃で約４時間乾燥させた後、約３２０℃で約４時間空気中でか焼した。触媒を反応器内で還元した後、約３２０℃の温度で約２時間、Ｎ２中５体積％  Ｈ２を触媒上に流すことによって試験した。
【００７０】
（実施例７）（比較）
アニソール（Ｓｉｇｍａ−Ａｌｄｒｉｃｈ  Ｃｏ．ＬＬＣ，Ｓｔ．Ｌｏｕｉｓ，ＭＯ；純度９９．７％；カタログ番号２９６２９５）の５重量％エタノール溶液を、約３ｈ−１のＬＨＳＶにて、実施例１に記載の通り調製したアルミナ触媒上の１０重量％Ｍｏ及び１重量％  Ｗプロモーターの１００μＬの床を備える反応器（第ＩＶ章の反応器の詳細を参照）に供給した。供給を約２２℃で約１時間かけて安定させた後、温度を約２５０℃に上昇させ、ガスを流し始めた。水素は、約１６モル当量で供給し、窒素は、約１０ＮｍＬ／分で供給し、全ガス圧力は、約３ＭＰａ（３０ｂａｒ）であった。系を約２時間かけて安定させ、その時間中、流出液を廃棄した。次いで、流出液を約１６時間回収し、ＧＣによって分析して、ランタイムにわたる平均生成物分布を得た。生成物は、約２５体積％のフェノール及び約５５体積％のアニソールを含有していた。
【００７１】
（実施例８）
アニソール（Ｓｉｇｍａ−Ａｌｄｒｉｃｈ  Ｃｏ．ＬＬＣ，Ｓｔ．Ｌｏｕｉｓ，ＭＯ；９９．７％純度；カタログ番号２９６２９５）の５重量％エタノール溶液を、約３ｈ−１のＬＨＳＶにて、実施例４に記載の通り調製したフェリエライト触媒上の１０重量％  Ｐｔの１００μＬの床を備える反応器（第ＩＶ章の反応器の詳細を参照）に供給した。最初に供給を約２２℃で約１時間かけて安定させた後、温度を約３００℃に上昇させ、ガスを流し始めた。水素は、約１６モル当量で供給し、窒素は、約１０ＮｍＬ／分で供給し、全ガス圧力は、約３ＭＰａ（３０ｂａｒ）であった。最初に系を約２時間かけて安定させ、その時間中、流出液を廃棄した。次いで、流出液を約１６時間回収し、ＧＣによって分析して、ランタイムにわたる生成物分布の平均を得た。生成物は、約９６体積％のフェノールを含有していた。
【００７２】
（実施例９）（比較）
２，６ージメトキシフェノール（Ｓｉｇｍａ−Ａｌｄｒｉｃｈ  Ｃｏ．ＬＬＣ，Ｓｔ．Ｌｏｕｉｓ，ＭＯ；純度９７％；カタログ番号Ｗ３１３７１８）の５重量％エタノール：水（９５：５体積％／体積％）溶液を、約３ｈ−１のＬＨＳＶにて、実施例１に記載の通り調製したアルミナ触媒上の１０重量％Ｍｏ及び１重量％Ｗプロモーターの１００μＬの床を備える反応器（第ＩＶ章の反応器の詳細を参照）に供給した。供給を約２２℃で約１時間かけて安定させた後、温度を約３２５℃に上昇させ、ガスを流し始めた。水素は、約１６モル当量で供給し、窒素は、約１０ＮｍＬ／分で供給し、全ガス圧力は、約３ＭＰａ（３０ｂａｒ）であった。系を約２時間かけて安定させ、その時間中、流出液を廃棄した。次いで、流出液を約１６時間回収し、ＧＣによって分析して、ランタイムにわたる平均生成物分布を得た。生成物は、約５体積％の単純芳香族化合物を含有していた。
【００７３】
（実施例１０）
オイゲノール（Ａｃｒｏｓ  Ｏｒｇａｎｉｃｓ，Ｇｅｅｌ，Ｂｅｌｇｉｕｍ；純度９９％；カタログ番号１１９１１５０００）の５重量％エタノール／水（９５：５体積％／体積％）溶液を、約１．５ｈ−１のＬＨＳＶにて、実施例４に記載の通り調製したフェリエライト触媒上の１０重量％  Ｐｔの２００μＬの床を備える反応器（第ＩＶ章の反応器の詳細を参照）に供給した。最初に供給を約２２℃で約１時間かけて安定させた後、温度を約３００℃に上昇させ、ガスを流し始めた。水素は、約１６モル当量で供給し、窒素は、約１０ＮｍＬ／分で供給し、全ガス圧力は、約３ＭＰａ（３０ｂａｒ）であった。最初に系を約２時間かけて安定させ、その時間中、流出液を廃棄した。次いで、流出液を約１６時間回収し、ＧＣによって分析して、ランタイムにわたる生成物分布の平均を得た。生成物は、約１００体積％の単純芳香族化合物を含有していた。
【００７４】
（実施例１１）
オイゲノール（Ａｃｒｏｓ  Ｏｒｇａｎｉｃｓ，Ｇｅｅｌ，Ｂｅｌｇｉｕｍ；９９％純度；カタログ番号１１９１１５０００）の５重量％エタノール／水（９５：５体積％／体積％）溶液を、約１．５ｈ−１のＬＨＳＶにて、実施例５に記載の通り調製したＨ−ＺＳＭ−５触媒上の１０重量％  Ｎｉの２００μＬの床を備える反応器（第ＩＶ章の反応器の詳細を参照）に供給した。最初に供給を約２２℃で約１時間かけて安定させた後、温度を約３００℃に上昇させ、ガスを流し始めた。水素は、約１６モル当量で供給し、窒素は、約１０ＮｍＬ／分で供給し、全ガス圧力は、約３ＭＰａ（３０ｂａｒ）であった。最初に系を約２時間かけて安定させ、その時間中、流出液を廃棄した。次いで、流出液を約１６時間回収し、ＧＣによって分析して、ランタイムにわたる生成物分布の平均を得た。生成物は、約９３体積％の単純芳香族化合物を含有していた。
【００７５】
（実施例１２）
オイゲノール（Ａｃｒｏｓ  Ｏｒｇａｎｉｃｓ，Ｇｅｅｌ，Ｂｅｌｇｉｕｍ；純度９９％；カタログ番号１１９１１５０００）の５重量％エタノール／水（９５：５体積％／体積％）溶液を、約１．５ｈ−１のＬＨＳＶにて、実施例５に記載の通り調製したＨ−ＺＳＭ−５触媒上の１０重量％  Ｃｕの２００μＬの床を備える反応器（第ＩＶ章の反応器の詳細を参照）に供給した。最初に供給を約２２℃で約１時間かけて安定させた後、温度を３２５℃に上昇させ、ガスを流し始めた。水素は、約１６モル当量で供給し、窒素は、約１０ＮｍＬ／分で供給し、全ガス圧力は、約３ＭＰａ（３０ｂａｒ）であった。系を約２時間かけて安定させ、その時間中、流出液を廃棄した。次いで、流出液を約１６時間回収し、ＧＣによって分析して、ランタイムにわたる生成物分布の平均を得た。生成物は、約９５体積％の単純芳香族化合物を含有していた。
【００７６】
（実施例１３）
オイゲノール（Ａｃｒｏｓ  Ｏｒｇａｎｉｃｓ，Ｇｅｅｌ，Ｂｅｌｇｉｕｍ；純度９９％；カタログ番号１１９１１５０００）の５重量％エタノール／水（９５：５体積％／体積％）溶液を、約３ｈ−１のＬＨＳＶにて、実施例２に記載の通り調製したシリカ触媒上の５重量％  Ｐｔの１００μＬの床を備える反応器（第ＩＶ章の反応器の詳細を参照）に供給した。最初に供給を約２２℃で約１時間かけて安定させた後、温度を３００℃に上昇させ、ガスを流し始めた。水素は、約１６モル当量で供給し、窒素は、約１０ＮｍＬ／分で供給し、全ガス圧力は、約３ＭＰａ（３０ｂａｒ）であった。系を約２時間かけて安定させ、その時間中、流出液を廃棄した。次いで、流出液を約１６時間回収し、ＧＣによって分析して、ランタイムにわたる生成物分布の平均を得た。生成物は、約９７体積％の単純芳香族化合物を含有していた。
【００７７】
（実施例１４）
オイゲノール（Ａｃｒｏｓ  Ｏｒｇａｎｉｃｓ，Ｇｅｅｌ，Ｂｅｌｇｉｕｍ；純度９９％；カタログ番号１１９１１５０００）の５重量％エタノール／水（９５：５体積％／体積％）溶液を、約３ｈ−１のＬＨＳＶにて、実施例６に記載の通り調製したアルミナ触媒上の１０重量％  Ｎｉ及び２重量％  Ｓｎプロモーターの１００μＬの床を備える反応器（第ＩＶ章の反応器の詳細を参照）に供給した。最初に供給を約２２℃で約１時間かけて安定させた後、温度を３００℃に上昇させ、ガスを流し始めた。水素は、約１６モル当量で供給し、窒素は、約１０ＮｍＬ／分で供給し、全ガス圧力は、約３ＭＰａ（３０ｂａｒ）であった。系を約２時間かけて安定させ、その時間中、流出液を廃棄した。次いで、流出液を約１６時間回収し、ＧＣによって分析して、ランタイムにわたる生成物分布の平均を得た。生成物は、約９２体積％の単純芳香族化合物を含有していた。
【００７８】
（実施例１５）
５重量％のオイゲノール（Ａｃｒｏｓ  Ｏｒｇａｎｉｃｓ，Ｇｅｅｌ，Ｂｅｌｇｉｕｍ；純度９９％；カタログ番号１１９１１５０００）及び２．５重量％の２，６ージメトキシフェノール（Ｓｉｇｍａ−Ａｌｄｒｉｃｈ  Ｃｏ．ＬＬＣ，Ｓｔ．Ｌｏｕｉｓ，ＭＯ；純度９７％；カタログ番号Ｗ３１３７１８）のエタノール／水（９５：５体積％／体積％）溶液を、約３ｈ−１のＬＨＳＶにて、実施例４に記載の通り調製したフェリエライト上の１０重量％  Ｐｔの１００μＬの床を備える反応器（第ＩＶ章の反応器の詳細を参照）に供給した。最初に供給を約２２℃で約１時間かけて安定させた後、温度を約３２５℃に上昇させ、ガスを流し始めた。水素は、約１６モル当量で供給し、窒素は、約１０ＮｍＬ／分で供給し、全ガス圧力は、約３ＭＰａ（３０ｂａｒ）であった。系を約２時間かけて安定させ、その時間中、流出液を廃棄した。次いで、流出液を約１６時間回収し、ＧＣによって分析して、ランタイムにわたる生成物分布の平均を得た。生成物は、約４９体積％の単純芳香族化合物を含有していた。
【００７９】
（実施例１６）
５重量％のオイゲノール（Ａｃｒｏｓ  Ｏｒｇａｎｉｃｓ，Ｇｅｅｌ，Ｂｅｌｇｉｕｍ；純度９９％；カタログ番号１１９１１５０００）及び２．５重量％の２，６ージメトキシフェノール（Ｓｉｇｍａ−Ａｌｄｒｉｃｈ  Ｃｏ．ＬＬＣ，Ｓｔ．Ｌｏｕｉｓ，ＭＯ；純度９７％；カタログ番号Ｗ３１３７１８）のエタノール／水（９５：５体積％／体積％）溶液を、約１．５ｈ−１のＬＨＳＶにて、実施例５に記載の通り調製したＨ−ＺＳＭ−５上の１０重量％  Ｐｔの２００μＬの床を備える反応器（第ＩＶ章の反応器の詳細を参照）に供給した。最初に供給を約２２℃で約１時間かけて安定させた後、温度を約３２５℃に上昇させ、ガスを流し始めた。水素は、約１６モル当量で供給し、窒素は、約１０ＮｍＬ／分で供給し、全ガス圧力は、約３ＭＰａ（３０ｂａｒ）であった。系を約２時間かけて安定させ、その時間中、流出液を廃棄した。次いで、流出液を約１６時間回収し、ＧＣによって分析して、ランタイムにわたる生成物分布の平均を得た。生成物は、約９３体積％の単純芳香族化合物を含有していた。
【００８０】
（実施例１７）
５重量％のオイゲノール（Ａｃｒｏｓ  Ｏｒｇａｎｉｃｓ，Ｇｅｅｌ，Ｂｅｌｇｉｕｍ；純度９９％；カタログ番号１１９１１５０００）及び２．５重量％の２，６ージメトキシフェノール（Ｓｉｇｍａ−Ａｌｄｒｉｃｈ  Ｃｏ．ＬＬＣ，Ｓｔ．Ｌｏｕｉｓ，ＭＯ；純度９７％；カタログ番号Ｗ３１３７１８）のエタノール／水（９５：５体積％／体積％）溶液を、約３ｈ−１のＬＨＳＶにて、実施例３に記載の通り調製したシリカ触媒上の１０重量％  Ｐｔ及び２重量％Ｍｇプロモーターの１００μＬの床を備える反応器（第ＩＶ章の反応器の詳細を参照）に供給した。最初に供給を約２２℃で約１時間かけて安定させた後、温度を３２５℃に上昇させ、ガスを流し始めた。水素は、約１６モル当量で供給し、窒素は、約１０ＮｍＬ／分で供給し、全ガス圧力は、約３ＭＰａ（３０ｂａｒ）であった。最初に系を約２時間かけて安定させ、流出液を廃棄した。次いで、流出液を約１６時間回収し、ＧＣによって分析して、ランタイムにわたる生成物分布の平均を得た。生成物は、約９５体積％の単純芳香族化合物を含有していた。
【００８１】
（実施例１８）
リグニンを解重合させてリグニンモノマーを生成し、次いで、これをエタノール／水溶液に溶解させて、５重量％溶液を作製した。溶液を、約１．５ｈ−１のＬＨＳＶで、実施例４に記載の通り調製したフェリエライト触媒上の１０重量％  Ｐｔの２００μＬの床を備える反応器（第ＩＶ章の詳細を参照）に供給する。水素は、約１６モル当量で供給し、窒素は、約１０ＮｍＬ／分で供給し、全ガス圧力は、約３ＭＰａ（３０ｂａｒ）である。生成物は、約９０体積％超の単純芳香族を含有する。
【００８２】
ＩＶ試験及び計算手順
反応器：最大触媒床体積約０．２ｍＬの流通反応器系内で変換を実施した。この系は、温度コントローラー及びマスフローコントローラーを備え、触媒床に達する前に混合される別個の液体原料及びガス原料が供給された。ガス原料は、分子窒素（Ｎ２）及びヘリウム（Ｈｅ）で構成されており、これは、ガスクロマトグラフ（ＧＣ）分析用の内部標準として添加された。液体原料は、触媒床からの任意の圧力低下に打ち勝つために、ポンプ圧を約２．５ＭＰａ（３６０ｐｓｉｇ）に制御しながら反応器の上部に供給された。アスペクト比（即ち、長さ／直径）が７５である石英又はステンレス鋼反応器を用いた。
【００８３】
様々な触媒床及びガス供給フローを使用して一定範囲の空間速度を得た（本明細書の結果の章に報告する）。また、反応器の流出液を別の窒素希釈ラインに接続して、前記流出液を２倍希釈した。分析目的のためにこの希釈物における任意の偏差をヘリウム内部標準で正規化した。回収バイアルのオーバーヘッドスペースにガス状生成物が蓄積している間、６．５℃〜１０℃に冷却した液体サンプリング系によって縮合生成物を回収した。
【００８４】
原料を１時間平衡化し、その後液体サンプルを１６時間回収し、オフラインＧＣによって実験の最後に分析した。生成物をＧＣによってオンラインで２回分析し、平均として報告した。３つの検出器（１つの水素炎イオン化検出器（ＦＩＤ）、及び２つの熱伝導率検出器（ＴＣＤ）「Ａ」及び「Ｂ」であり、以後それぞれ「ＴＣＤ−Ａ」及び「ＴＣＤ−Ｂ」と称する）を使用するＩｎｔｅｒｓｃｉｅｎｃｅ  Ｃｏｍｐａｃｔガスクロマトグラフィー（ＧＣ）システム（Ｉｎｔｅｒｓｃｉｅｎｃｅ  ＢＶ（Ｂｒｅｄａ、Ｎｅｔｈｅｒｌａｎｄｓ））によって生成物を分析した。ガス状生成物は、２つの連続ＧＣクロマトグラムによって得られた平均として報告した。
【００８５】
ＴＣＤ−Ａカラムは、Ｒｔ−Ｑ  Ｂｏｎｄ（Ｒｅｓｔｅｋ  Ｃｏｒｐ．，Ｂｅｌｌｅｆｏｎｔｅ，ＰＡ）（長さ２６ｍ、Ｉ．Ｄ．０．３２ｍｍ、フィルム厚１０μｍ、２ｍのプレカラムを使用）であった。圧力は、１５０ｋＰａに設定し、分流は、１０ｍＬ／分であった。カラムオーブン温度は、１００℃に設定し、ベールオーブン温度は、５０℃であった。流速は、５．０ｍＬ／分に設定し、キャリアガスは、ヘリウムであった。ＴＣＤ−Ｂカラムは、Ｍｏｌ  ｓｉｅｖｅ  ＭＳ５Ａ（Ｒｅｓｔｅｋ  Ｃｏｒｐ．，Ｂｅｌｌｅｆｏｎｔｅ，ＰＡ）（長さ２１ｍ、フィルム厚１０μｍ、２ｍのプレカラムを使用）であった。圧力は、２００ｋＰａに設定し、分流は、１０ｍＬ／分であった。カラムオーブン温度は、７０℃に設定し、ベールオーブン温度は、５０℃であった。流速は、２．０ｍＬ／分に設定し、キャリアガスは、アルゴンであった。ＦＩＤカラムは、ＲＴｘ−６２４（Ｒｅｓｔｅｋ（Ｂｅｌｌｅｆｏｎｔｅ、ＰＡ））（長さ２８ｍ、内径０．２５ｍｍ、フィルム厚１４ｍｍ、２ｍのプレカラムを使用）であった。圧力は、１００ｋＰａに設定し、分流は、２０ｍＬ／分であった。カラムオーブン温度は、４５℃に設定し、ベールオーブン温度は、５０℃であった。
【００８６】
ＢＥＴ表面積及び全細孔体積：ＢＥＴ表面積及び全細孔体積は、Ｃｏｕｌｔｅｒ  Ｃｏｒｐ．（Ｍｉａｍｉ，ＦＬ）によって製造されているＣｏｕｌｔｅｒ  ＳＡ３１００シリーズ表面積及び孔径アナライザーを用いる約ー１９６℃（７７Ｋ）における多点窒素吸着により、参照によりその実体が本明細書に援用されるＡＳＴＭ  Ｄ  ４８２０−９９に記載されている窒素吸着技術等を用いて測定する。理解されるように、当業者に公知である通りＢＥＴ測定については他の機器に置換してもよい。
【００８７】
バイオベース含量：材料のバイオベース含量は、ＡＳＴＭ  Ｄ６８６６方法を用いて測定し、これにより、加速器質量分析、液体シンチレーション計数、及び同位体質量分析による放射性炭素分析を用いて材料のバイオベース含量を測定することができる。大気中の窒素と、紫外線により生成された中性子とが衝突すると、窒素はプロトンを失い、１４の分子量を有する放射性炭素が形成される。この１４Ｃは、直ちに二酸化炭素へと酸化され、これは、割合は少ないものの測定可能な大気中炭素画分である。大気中の二酸化炭素は、緑色植物によって循環されて、光合成として知られるプロセス中に有機分子が製造される。循環は、緑色植物又は他の形態の生命体が、有機分子を代謝して二酸化炭素を生成することで完了し、これにより大気への二酸化炭素の再放出が生じる。地球上の生命体の実質上全ての形態は、成長及び生殖を促進する化学エネルギーを生成するにあたって、この緑色植物による有機分子の生成に依存する。したがって、大気中に存在する１４Ｃは、全ての生命形態及びその生物学的生成物の一部となる。二酸化炭素に生分解されるこれらの再生可能ベースの有機分子では、大気に放出される炭素の純増加がないため、地球温暖化に寄与しない。対照的に、化石燃料ベース炭素は、大気中の二酸化炭素の、シグネチャー放射性炭素比率を有さない。参照により本明細書に援用される国際公開第２００９／１５５０８６号を参照されたい。
【００８８】
「バイオベース含量」を導くためのＡＳＴＭ  Ｄ６８６６の応用は、年齢方程式を用いないことを除いて、放射性炭素年代測定と同じ概念に基づいて行われる。分析は、現代の参照標準中の放射性炭素に対する未知のサンプル中の放射性炭素（１４Ｃ）の比を導くことによって行われる。比率は、単位「ｐＭＣ」（現代炭素パーセント）により百分率として報告される。分析されている物質が、現代の放射性炭素と化石炭素（放射性炭素を含有しない）との混合物である場合、得られるｐＭＣ値は、サンプル中に存在するバイオマス物質の量と直接相関する。放射性炭素年代測定法において使用される現代参照基準は、およそ紀元１９５０年と同等の既知の放射性炭素含有量を用いるＮＩＳＴ（米国標準技術局）基準である。紀元１９５０年は、各爆発と共に大量の過剰の放射性炭素（「爆発炭素」と称される）が大気中に導入された、熱核兵器実験前の時間を表すために選択された。紀元１９５０参照は、１００ｐＭＣを表す。実験のピークであり、且つ実験を停止させる条約の前の１９６３年に、大気中の「爆発炭素」は、正常レベルのほぼ２倍に到達した。大気内のこの分布は、その出現以来近似されており、紀元１９５０年以来生存している植物及び動物に関しては１００ｐＭＣを超える値が示される。爆発炭素の分布は、時間と共に徐々に減少してきており、今日の値は、１０７．５ｐＭＣに近い。結果として、トウモロコシのような新鮮なバイオマス物質からは、１０７．５ｐＭＣに近い放射性炭素シグネチャーが得られる。
【００８９】
石油ベース炭素は、大気中の二酸化炭素の、シグネチャー放射性炭素比率を有さない。研究は、化石燃料及び石油化学製品が約１ｐＭＣ未満、典型的には約０．１ｐＭＣ未満、例えば、約０．０３ｐＭＣ未満を有することに留意している。しかし、再生可能資源に完全に由来する化合物は、少なくとも約９５パーセント、好ましくは少なくとも約９９ｐＭＣ、例えば、約１００ｐＭＣが現代炭素（ｐＭＣ）である。
【００９０】
化石炭素を現代の炭素と物質中に組み合わせることで、現代のｐＭＣ含有量が希釈されるであろう。１０７．５ｐＭＣが現代のバイオマス物質を表し、０ｐＭＣが石油誘導体を表すと仮定すると、その物質について測定されるｐＭＣ値は、２つの成分タイプの割合を反映することになるであろう。現代のダイズに１００％由来する物質は、１０７．５ｐＭＣに近い放射性炭素シグネチャーを示すであろう。この物質を５０％石油誘導体で希釈した場合、それは、５４ｐＭＣに近い放射性炭素シグネチャーを示すであろう。
【００９１】
バイオベース含量の結果は、１００％が１０７．５ｐＭＣに等しく、０％が０ｐＭＣに等しいように割り当てることによって導き出される。これに関して、９９ｐＭＣと測定されるサンプルは、９３％の同等のバイオベース含量結果をもたらすであろう。
【００９２】
本明細書に記載する物質の評価は、ＡＳＴＭ  Ｄ６８６６、特に方法Ｂに従って行った。中央値は、最終成分放射性炭素シグネチャーにおける変動を計上するために、６％の絶対範囲（バイオベースの含有量値のいずれかの側でのプラスマイナス３％）を含む。全ての物質が、現代の又は化石起源であり、所望の結果は、製造プロセスにおいて「使用される」バイオ物質の量ではなく、物質中に「存在する」バイオ成分の量であるものと推定される。
【００９３】
物質のバイオベース含量を評価するための他の技術は、各々参照により本明細書に援用される米国特許第３，８８５，１５５号、第４，４２７，８８４号、第４，９７３，８４１号、第５，４３８，１９４号、及び第５，６６１，２９９号、及び国際公開第２００９／１５５０８６号に記載されている。
【００９４】
Ｖ結果
上述の記載は、理解を明確にするためにのみ与えられているものであり、当業者にとって本発明の範囲内の変更は自明のことであるので、上述の記載によって不必要な情報が理解されるべきではない。
【００９５】
以下の表１は、実施例２に記載したアニソールのフェノールへの変換の結果を示す。各実施例において、ＬＨＳＶは、約３ｈ−１であり、アニソールは、５重量％エタノール溶液であり、用いた水素の量は、約１６モル当量であった。比較例７は、２５０℃の温度を用い、これは、触媒に最適な温度であった。実施例８は、約３００℃の温度を用い、これは、フェリエライト触媒上の１０重量％  Ｐｔに最適な温度であった。
【００９６】
【表１】
2016513626.tif 000002
【００９７】
表１の結果は、本発明に係る触媒（即ち、実施例９）及び本発明に係らない触媒（即ち、実施例７）によるアニソールのフェノール（これは、単純芳香族化合物である）への変換の比較を提供する。特に、同じ又は類似の反応条件下で、本発明に係る触媒では、遥かに多いアニソールがフェノールに変換された。
【００９８】
表２は、本開示の触媒及び方法を用いたメトキシ化芳香族化合物の単純芳香族化合物への変換を表形式で示す。
【００９９】
【表２】
2016513626.tif 000003
【０１００】
表２の結果は、本発明に係る触媒（即ち、実施例１０〜１７）が、メトキシ化芳香族化合物（例えば、オイゲノール、２，６−ジメトキシフェノール、又はこれらの混合物）を単純芳香族化合物に変換することを示す。しかし、プロモーター金属を含む又は含まない、硫化モリブデン等の触媒（即ち、実施例１に記載の通り調製した触媒を用いた実施例９）は、類似の反応条件下で、少量の単純芳香族化合物しか生成しない。
【０１０１】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示される寸法は、「約４０ｍｍ」を意味することを意図する。
【０１０２】
任意の相互参照又は関連特許若しくは関連出願を含む本明細書に引用される文献は全て、明らかに除外されるか又は別の方法で限定されないかぎり、それらの全容を本明細書に参照によって援用する。いずれの文献の引用も、こうした文献が本明細書で開示又は特許請求される全ての発明に対する先行技術であることを容認するものではなく、あるいは、こうした文献が、単独で、又は他の全ての参照文献との任意の組み合わせにおいて、こうした発明のいずれかを教示、示唆又は開示していることを容認するものでもない。更に、本文書内の用語のいずれかの意味又は定義が、参照によって援用される文書内の同じ用語のいずれかの意味又は定義と矛盾する場合、本文書においてその用語に付与される意味又は定義が優先するものとする。
【０１０３】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。
【国際調査報告】
2016513626.tif 000004
2016513626.tif 000005